ДИСПЕРСИОННАЯ КРАСКА

2
2
1. Водная дисперсионная краска, содержащая силанизированные частицы коллоидного диоксида кремния и связующее вещество на основе акрилата, где массовое отношение SiO к связующему веществу на основе акрилата в расчете на сухое вещество колеблется от 0,02 до 0,2, и где содержание SiO, измеренное с помощью рентгеновской флуоресценции (XRF), колеблется в упомянутой дисперсионной краске в диапазоне от 1,05 мас.% до 7,5 мас.%, где силановые группы, присутствующие в силанизированных частицах коллоидного диоксида кремния, получены из силанов, содержащих эпоксидную группу, глицидоксидную группу, глицидоксипропильную группу, силанов на основе уреидов, метакриламидосиланов, меркаптосиланов и их комбинаций, и где частицы коллоидного диоксида кремния готовят с помощью полимеризации поликремниевой кислоты, образованной из жидкого стекла.
2. Дисперсионная краска по п. 1, которая остается стабильной дисперсией, по меньшей мере, в течение 12 месяцев при температуре от 15°С до 25°С.
2
3. Дисперсионная краска по пп. 1-2, в которой содержание SiO находится в диапазоне от 1,3 мас.% до 5 мас.%.
2
4. Дисперсионная краска по п. 1, в которой содержание SiOнаходится в диапазоне от 1,3 мас.% до 4,5 мас.%.
2
5. Дисперсионная краска по п. 1, в которой содержание SiOнаходится в диапазоне от 2 мас.% до 3 мас.%.
6. Дисперсионная краска по п. 1, в которой общее содержание сухого вещества в дисперсии находится в диапазоне от 45 мас.% до 75 мас.%.
7. Дисперсионная краска по п. 1, в которой силановую группу силанизированных частиц коллоидного диоксида кремния получают из эпоксисилана.
8. Дисперсионная краска по п. 1, в которой общее содержание сухого вещества в дисперсии находится в диапазоне от 50 мас.% до 65 мас.%.
2
9. Дисперсионная краска по п. 1, в которой содержание SiO измеряется с помощью рентгеновской флуоресценции (XRF) на спектрометре Philips Magix PW2424.
2
2
10. Способ приготовления водной дисперсионной краски, включающий смешивание силанизированных частиц коллоидного диоксида кремния и связующего вещества на основе акрилата, где массовое отношение SiO к связующему веществу на основе акрилата в расчете на сухое вещество колеблется от 0,02 до 0,2, где силанизированные частицы коллоидного диоксида кремния смешивают в таком количестве, что содержание SiO, измеренное с помощью рентгеновской флуоресценции (XRF) в упомянутой дисперсионной краске, колеблется от 1,05 мас.% до 7,5 мас.%, где силановые группы, присутствующие в силанизированных частицах коллоидного диоксида кремния, получают из силанов, содержащих эпоксидную группу, глицидоксидную группу, глицидоксипропильную группу, силанов на основе уреидов, метакриламидосиланов, меркаптосиланов и их комбинаций, и где частицы коллоидного диоксида кремния готовят с помощью полимеризации поликремниевой кислоты, образованной из жидкого стекла.
2
11. Способ по п. 10, в котором содержание SiO в дисперсионной краске составляет от 1,3 мас.% до 5 мас.%.
12. Способ по п. 10 или 11, в котором общее содержание сухого вещества в дисперсионной краске составляет от 45 мас.% до 75 мас.%.
13. Способ по п. 10, в котором силановые группы, присутствующие в силанизированных частицах коллоидного диоксида кремния, получают из силанов, содержащих эпоксидную группу.
14. Применение дисперсионной краски по любому пп. 1-9 для окрашивания кирпичей, минералов, древесины, металлических поверхностей, пластика, керамики, вяжущих материалов, стекла или фарфора.